(57)【要約】  本発明は、少なくとも１種の式（I）のシラン官能性ポリウレタンプレポリマーを含む湿気硬化性ホットメルト接着剤組成物に関する。本組成物は、加熱及び硬化による気泡のいずれも有さず、高温での特別優れた粘度安定性を特徴とする。したがって、これらの接着剤は特に工業生産、特に透明材料の工業生産に特に適している。【特許請求の範囲】
【請求項１】
下記式（I）の少なくとも１種のシラン官能性ポリウレタンプレポリマーを含む湿気硬化性ホットメルト接着剤組成物：
【化１】
2009533486.tif 000013
式（I）中、
Ｒ１は、少なくとも１種のポリオールと少なくとも１種のポリイソシアネートとから調製され且つ少なくともｎ個のイソシアネート基を有するプレポリマーＰから、ｎ個のイソシアネート基を取り除いたｎ価の有機基であり；
Ｒ２は、１〜１０の炭素原子を有するアルキル基であり；
Ｒ３は、１〜１０の炭素原子を有する直鎖状又は分岐状アルキレン基であり；
Ｘは、加水分解性基であり；
ａは、０、１、又は２の値であり；
ｎは、２以上の値であり、
前記プレポリマーＰは室温で固体であり、且ついかなるさらなるシラン基も有しない。
【請求項２】
Ｒ３がプロピレンであることを特徴とする、請求項１に記載の湿気硬化性ホットメルト接着剤組成物。
【請求項３】
ＸがＯＲ４であり、Ｒ４は１〜１０の炭素原子を有し、任意選択により１又は２のエーテル酸素を含んでいてもよいアルキル基であり、より特に、メチル、エチル、又はイソプロピルであり、好ましくはメチルであることを特徴とする、請求項１又は２に記載の湿気硬化性ホットメルト接着剤組成物。
【請求項４】
ａが０の値であることを特徴とする、請求項１〜３のいずれか一項に記載の湿気硬化性ホットメルト接着剤組成物。
【請求項５】
前記ポリオールがジオール、より特にポリエステルジオールであり、前記ポリイソシアネートが４００ｇ／ｍｏｌ未満の分子量をもつジイソシアネートであることを特徴とする、請求項１〜４のいずれか一項に記載の湿気硬化性ホットメルト接着剤組成物。
【請求項６】
式（I）の前記シラン官能性ポリウレタンプレポリマーが、少なくともｎ個のイソシアネート基を有するポリウレタンプレポリマーＰと、下記式（II）：
【化２】
2009533486.tif 000014
のメルカプトシランとの反応によって得られることを特徴とする、請求項１〜５のいずれか一項に記載の湿気硬化性ホットメルト接着剤組成物。
【請求項７】
前記式（I）のシラン官能性ポリウレタンプレポリマーがイソシアネート基を有することを特徴とする、請求項１〜６のいずれか一項に記載の湿気硬化性ホットメルト接着剤組成物。
【請求項８】
前記式（I）のシラン官能性ポリウレタンプレポリマーがイソシアネート基を有しないことを特徴とする、請求項１〜７のいずれか一項に記載の湿気硬化性ホットメルト接着剤組成物。
【請求項９】
１５０℃の温度で１０００００ｍＰａｓ未満、より特に５００００ｍＰａｓ未満の粘度を有し、７０℃の温度では２００００ｍＰａｓより大きな、より特に５００００ｍＰａｓより大きな粘度を有することを特徴とする、請求項１〜８のいずれか一項に記載の湿気硬化性ホットメルト接着剤組成物。
【請求項１０】
基材Ｓ２に基材Ｓ１を接着結合する方法であって、以下のステップ：
i) 請求項１〜９のいずれか一項に記載の湿気硬化性ホットメルト接着剤を８５℃〜２００℃、より特に１２０℃〜１６０℃の温度に加熱するステップ；
ii) 前記の加熱された湿気硬化性ホットメルト接着剤組成物を基材Ｓ１に適用するステップ；
iii) 前記の適用された湿気硬化性ホットメルト接着剤組成物を第二の基材Ｓ２と接触させるステップ；
を含み、
前記の第二の基材Ｓ２は、前記基材Ｓ１と同じ材料、又は前記基材Ｓ１とは異なる材料からなる、方法。
【請求項１１】
ステップiii)の次に、前記湿気硬化性ホットメルト接着剤組成物を大気中の水分で化学的に硬化させるステップiv)を行うことを特徴とする、請求項１１に記載の方法。
【請求項１２】
前記基材Ｓ１又はＳ２のうち少なくとも１つが透明材料、より特に透明なポリマーフィルムであることを特徴とする、請求項１１又は１２に記載の方法。
【請求項１３】
前記基材Ｓ１又はＳ２のうち少なくとも１つがガラスである、特に特に窓ガラスの形態のガラスであることを特徴とする、請求項１３に記載の方法。
【請求項１４】
前記接着結合が工業生産工程で行われることを特徴とする、請求項１１〜１４のいずれか一項に記載の使用。
【請求項１５】
接着剤の層の厚さが１０マイクロメートル〜１０００マイクロメートル、特に８０マイクロメートル〜５００マイクロメートルであることを特徴とする、請求項１１〜１５のいずれか一項に記載の方法。
【請求項１６】
請求項１１〜１６のいずれか一項に記載の接着結合方法によって結合された物品。
【請求項１７】
前記物品が透明な包装であることを特徴とする、請求項１７に記載の物品。
【請求項１８】
前記物品が、輸送、家具、又は布帛分野の物品であることを特徴とする、請求項１７に記載の物品。
【請求項１９】
未硬化のシラン官能性ホットメルト接着剤の貯蔵寿命（粘度の安定性）を向上させる目的のための、イソシアネート基を含むポリウレタンプレポリマーを変性するための下記式（II）のメルカプトシランの使用：
【化３】
2009533486.tif 000015
式（II）中、
Ｒ２は、１〜１０の炭素原子を有するアルキル基であり；
Ｒ３は、１〜１０の炭素原子を有する直鎖状又は分岐状アルキレン基であり、より特にプロピレンであり；
Ｘは、加水分解性基であり；
ａは、０、１、又は２の値であり、特に０である。
【請求項２０】
ＸがＯＲ４であり、Ｒ４は１〜１０の炭素原子を有し、任意選択により１又は２のエーテル酸素を含んでいてもよいアルキル基であり、より特に、メチル、エチル、又はイソプロピルであり、好ましくはメチルであることを特徴とする、請求項２０に記載の使用。
【請求項２１】
未硬化の前記ホットメルト接着剤の貯蔵寿命（粘度の安定性）を向上させる目的のための、ホットメルト接着剤における、請求項１〜１０のいずれか一項に記載した、式（I）のシラン官能性ポリウレタンプレポリマーの使用。
【発明の詳細な説明】
【技術分野】
【０００１】
本発明は湿気硬化性ホットメルト接着剤に関する。
【背景技術】
【０００２】
ホットメルト接着剤（ホットメルト）は公知の接着剤である。この種の接着剤は、室温で固体であって、溶媒を含まない接着剤であり、適用の目的のために融解され、溶融物の状態で、結合される基材に適用される。ペースト状の接着剤を構成し、典型的には６０℃以下のわずかに加温した温度で適用される、いわゆる加熱溶解型接着剤（ワームメルト）とは対照的に、ホットメルト接着剤の適用は８５℃以上で行われる。冷えると、この接着剤は固化する。従来のホットメルト接着剤は、非反応性接着剤であり、したがって、加熱時にそれは再び軟化又は融解し、したがって、高温での使用には適さない。さらに、従来のホットメルト接着剤は、しばしば、軟化点よりもずっと下の温度でクリープする傾向もあった（コールドフロー）。
【０００３】
いわゆる反応性ホットメルト接着剤の場合は、これらの欠点は、ポリマー構造中に架橋をもたらす反応性基を導入することを通してかなり取り除かれている。反応性基としては、イソシアネート基がより特に非常に適していることが判明している。冷却の最初の結果は、ホットメルト接着剤に典型的な初期強度の発現である。続いて、ポリマーは湿気によるイソシアネート基の反応を通じて架橋する。この架橋の結果として、この種の接着剤は高温でさえ用いることができる。この種の反応性ポリウレタンホットメルト接着剤は、例えば、欧州特許出願公開第０２４４６０８号公報又は米国特許第５，１５５，１８０号明細書又は欧州特許出願公開第１０３６１０３号公報で知られており、かつ広範囲に市販され使用されている。
【０００４】
イソシアネート基を含む湿気硬化性ホットメルト接着剤の欠点は、多くの場合に、それらはひどい膨れを生じることであり、より特に、高い湿度及び／又は温度レベルでそうである。しかし、この種の膨れは、通常望ましくなく、問題となる接着結合が目に見える場合（例えば、包装用途でしばしば生じる種類の接着結合）には特に望ましくない。
【０００５】
シラン官能性ポリウレタンは、既に湿気硬化性接着剤及びシーラントとしてかねてから既に使用されている。これらのシラン官能性ポリウレタンは反応性基としてシラン基を含み、典型的には、アミノシランと、イソシアネート基を含むポリウレタンプレポリマーとの反応によって調製される。しかし、このようにして調製されたポリウレタン接着剤は大きな欠点を有し、それは長時間の加熱時にその接着剤の粘度が急に鋭く上昇することがあることである。欧州特許出願公開第０２０２４９１号公報は、ポリエステルポリオールとジイソシアネートとの付加体がアミノ-又はメルカプトシランと反応されているか、あるいはアミノ-又はメルカプトシランとジイソシアネートとの付加体がポリエステルポリオールと反応されている、シラン官能化されたポリエステルメルト接着剤に言及している。欧州特許出願公開第０３７１３７０号公報は、末端アルコキシシラン及び／又はＮＣＯ基を含み、湿気への曝露時に後架橋するメルト接着剤を開示している。欧州特許出願公開第０３７１３７０号公報は、これらのアルコキシシラン末端基が、メルカプトシランによって又は一連のアミノシランによって導入できることをさらに開示している。欧州特許出願公開第０３７１３７０号公報又は欧州特許出願公開第０２０２４９１号公報のいずれも、ポリマーを官能化するための目的に対してアミノシランとメルカプトシランとを区別していない。しかし、このようにして調製したポリマーは、長時間の加熱時に、それらの粘度が突然急激に上昇しうるという大きな欠点をもっている。
【０００６】
高温でのこの種の粘度の上昇は、特に接着剤が適用温度に比較的長時間おかれる用途において非常に不利である。この種の用途は、例えば工業生産においてしばしば生じる。
【特許文献１】欧州特許出願公開第０２４４６０８号公報
【特許文献２】米国特許第５，１５５，１８０号明細書
【特許文献３】欧州特許出願公開第１０３６１０３号公報
【特許文献４】欧州特許出願公開第０２０２４９１号公報
【特許文献５】欧州特許出願公開第０３７１３７０号公報
【発明の開示】
【発明が解決しようとする課題】
【０００７】
したがって、本発明の目的は、加熱及び硬化時の膨れと、適用温度での長時間貯蔵時の粘度の急激な上昇のいずれをももたらさない湿気硬化性ホットメルト接着剤を提供することである。
【課題を解決するための手段】
【０００８】
驚くべきことに、この目的は請求項１に記載した湿気硬化性ホットメルト接着剤組成物で達成できることがわかった。
【０００９】
それらは、より特に、透明材料の接着結合のため、より特には、ガラス及び窓ガラスの接着又は透明包装の接着のために適している。この組成物は膨れることなく硬化し、かつ驚くべきことに、高温でさえ、非常に良好な貯蔵寿命（粘度の安定性）を有する。
【００１０】
式（II）のメルカプトシランの使用を通して、イソシアネート基を含むポリウレタンプレポリマーからシラン官能性ポリウレタンプレポリマーを得ることができ、これは高温でのホットメルト接着剤の貯蔵寿命の顕著な改善（粘度の安定性）を達成できる、ということがさらに判明している。ホットメルト接着剤中の式（I）のシラン官能性ポリウレタンプレポリマーの使用は、高温での湿気硬化性ホットメルト接着剤の貯蔵寿命の改善（粘度の安定性）をもたらすことがさらに判明している。
【００１１】
本発明のさらなる側面は、請求項１１の接着結合方法、さらには請求項１７の、この方法によって得られる物品である。
【００１２】
さらなる態様は、従属請求項の主題である。
【発明を実施するための最良の形態】
【００１３】
〔好ましい態様の説明〕
本発明は下記式（I）の少なくとも１種のシラン官能性ポリウレタンプレポリマーを含む湿気硬化性ホットメルト接着剤組成物を提供する：
【化１】
2009533486.tif 000002
上記式（I）中、
Ｒ１は、少なくとも１種のポリオールと少なくとも１種のポリイソシアネートとから調製され且つ少なくともｎ個のイソシアネート基を有するプレポリマーＰから、ｎ個のイソシアネート基を取り除いたｎ価の有機基であり；
Ｒ２は、１〜１０の炭素原子を有するアルキル基であり；
Ｒ３は、１〜１０の炭素原子を有する直鎖状又は分岐状アルキレン基であり；
Ｘは、加水分解性基であり；
ａは、０、１、又は２の値であり；
ｎは、２以上の値であり、
プレポリマーＰは室温で固体であり、且ついかなるさらなるシラン基も有しない。
【００１４】
物質名中の接頭辞「ポリ」、例えば「ポリオール」又は「ポリイソシアネート」は、本明細書中において、問題としている物質が、形式上、1分子当たりその名称を生じさせる官能基を１より多く含むことを示す。
【００１５】
本明細書中で「シラン基」の用語は、ケイ素原子を介して有機基に結合しており、かつ加水分解性である、すなわち、１〜３つの加水分解性基をもっている基をいう。例えば、大気水分との接触によるこのシラン基の加水分解は、シラノール基（Ｓｉ−ＯＨ基）の形成と、シラノール基の続いての縮合反応を通しての、シロキサン基（Ｓｉ−Ｏ−Ｓｉ基）の形成とを伴う。
【００１６】
「シラン」の用語は、少なくとも１つのシラン基を有する低分子量の有機化合物をいう。「シラン官能性」の用語は、シラン基を含む化合物、より特にポリマーをいう。
【００１７】
「加水分解性基」と理解される基は、加水分解反応においてそのケイ素原子から完全に水によって置換されるケイ素基上の基であって、その場合それらはヒドロキシル基によって形式上置換される。この加水分解反応を通じて、加水分解性基は有機又は無機であってよい低分子量の化合物にプロトン化される。
【００１８】
式（I）のシラン官能性ポリウレタンプレポリマー中の加水分解性基Ｘは、特に、シラン化学で典型的な、よりとくに、式（X-1）、（X-2）、（X-3）、（X-4）、（X-5）、（X-6）、（X-7）、及び（X-8）からなる群から選択されるものである。
【００１９】
【化２】
2009533486.tif 000003
【００２０】
上記式中、Ｒ’及びＲ’’は互いに独立してアルキル又はアリールであり、Ｒ４は１〜１０の炭素原子を有し、任意選択により１又は２のエーテル酸素を含んでいてもよいアルキル基、より特に、１〜４の炭素原子を有するアルキル基である。特に好ましくは、加水分解性基Ｘはアルコキシ基-ＯＲ４である。
【００２１】
一つの具体例では、２つのアルコキシ基-ＯＲ４は一緒になって、ケイ素原子とともに５又は６員環を形成するアルキレンジオキシ基-ＯＲ５Ｏ-であることができ、Ｒ５は２〜１０、より特に２又は３の炭素原子を有するアルキレン基である。
【００２２】
プレポリマーＰがさらなるケイ素基をもたないことが重要である。より特に、アミノシランがプレポリマーＰ中のＮＣＯ基と反応したときに生じる種類のケイ素基を全くもたないことが重要である。
【００２３】
接頭辞として官能基についたシランの名称、例えば、「アミノシラン」又は「メルカプトシランなどは、その有機基上に置換基としてその記された官能基を有するシランをいう。
【００２４】
Ｒ３がプロピレンであると有利であることが判明している。
【００２５】
さらに、加水分解性基Ｘとして、-Ｏメチル、-Ｏエチル、又は-Ｏ-イソプロピルが好ましく、より特に-Ｏメチルが好ましい。
【００２６】
式（I）のシラン官能性ポリウレタンプレポリマー中のそれぞれのケイ素原子上に３つの加水分解性基があることが有利であること、すなわち、ａは０の値が好ましいことがわかっている。
【００２７】
プレポリマーＰは、少なくとも１種のポリオールと少なくとも1種のポリイソシアネートから調製される。
【００２８】
好ましいポリオールは、ポリエーテルポリオール、ポリエステルポリオール、及びポリカーボネートポリオールである。
【００２９】
適したポリエーテルポリオール（ポリオキシアルキレンポリオールともよばれる）は、より特に、エチレンオキシド、1,2-プロピレンオキシド、1,2-又は1,3-ブチレンオキシド、テトラヒドロフラン、又はそれらの混合物の重合生成物であり、任意選択で、２つ以上の活性水素原子を有する開始剤分子を用いて重合されてもよく、開始剤分子は、例えば、水、例えば、アンモニア、又は２つ以上のＯＨ又はＮＨ基を有する化合物、例えば、1,2-エタンジオール、1,2-及び1,3-プロパンジオール、ネオペンチルグリコール、ジエチレングリコール、トリエチレングリコール、ジプロピレングリコール及びトリプロピレングリコールの異性体類、ブタンジオール異性体類、ペンタンジオール異性体類、ヘキサンジオール異性体類、ヘプタンジオール異性体類、オクタンジオール異性体類、ノナンジオール異性体類、デカンジオール異性体類、ウンデカンジオール異性体類、1,3-及び1,4-シクロヘキサンジメタノール、ビスフェノールＡ、水素化ビスフェノールＡ、1,1,1-トリメチロールエタン、1,1,1-トリメチロールプロパン、グリセロール、アニリン、及び前記の化合物の混合物である。例えば、ダブルメタルシアン化物錯体触媒（ＤＭＣ触媒）とよばれるものを用いて調製された、低い不飽和度（ASTM D-2849-69によって測定され、ポリオール１ｇ当たりの不飽和のミリ当量で記録される（ｍｅｑ／ｇ））をもつポリオキシアルキレンポリオールだけでなく、例えば、アニオン触媒、例えばＮａＯＨ、ＫＯＨ、又はアルカリ金属アルコキシドを用いて調製される、高い不飽和度を有するポリオキシアルキレンも用いることができる。
【００３０】
特に適したポリエーテルポリオールは、ポリオキシアルキレンジオール又はポリオキシアルキレントリオール、より特に、ポリオキシエチレンジオール又はポリオキシエチレントリオールである。
【００３１】
０．０２ｍｅｑ／ｇ未満の不飽和度を有し、かつ１０００〜３００００ｇ／ｍｏｌの範囲の分子量を有するポリオキシアルキレンジオール又はポリオキシアルキレントリオール、並びに４００〜８０００ｇ／ｍｏｌの分子量を有するポリオキシプロピレンジオール及びトリオールが特に適している。
【００３２】
同様に、「ＥＯキャップされた」（エチレンオキシドキャップされた）ポリオキシプロピレンジオール又はトリオールとして知られるものが特に適している。この後のものは、たとえば、ポリプロポキシル化の終了後に、純粋なポリオキシプロピレンポリオールをエチレンオキシドを用いたアルコキシル化にかけることによって得られ、結果として、一級ヒドロキシル基を有する特別なポリオキシプロピレン-ポリオキシエチレンポリオールである。「分子量」又は「モル質量」は、本明細書ではつねに平均分子量Ｍｎを意味する。
【００３３】
最も適したポリエーテルポリオールは、０．０２ｍｅｑ／ｇ未満の不飽和度をもち、７０００〜３００００、より特に１００００〜２５０００ｇ／ｍｏｌの範囲の分子量をもつジオールである。この種のポリエーテルは、例えば、Bayer社から商標Acclaim（登録商標）として販売されている。
【００３４】
適したポリエステルポリオールは、より特に、２価から３価、好ましくは２価のアルコール（例えば、1,2-エタンジオール、ジエチレングリコール、1,2-プロパンジオール、ジプロピレングリコール、1,4-ブタンジオール、1,5-ペンタンジオール、1,6-ヘキサンジオール、ネオペンチルグリコール、グリセロール、1,1,1-トリメチロールプロパン、又は前記のアルコール類の混合物）と、有機カルボン酸又はそれらの無水物又はエステル（例えば、コハク酸、グルタル酸、アジピン酸、スベリン酸、セバシン酸、ドデカンジカルボン酸、マレイン酸、フマル酸、フタル酸、イソフタル酸、テレフタル酸、及びヘキサヒドロフタル酸、又は前記の酸の混合物）とから調製されるもの、並びにまた、ラクトン（例えば、ε-カプロラクトンなど）から形成されるポリエステルポリオール、である。
【００３５】
特に適したポリエステルポリオールは、ジカルボン酸として、アジピン酸、セバシン酸、又はドデカンジカルボン酸と、２価アルコールとして、ヘキサンジオール又はネオペンチルグリコールとから形成されるポリエステルポリオールである。ポリエステルポリオールは、１５００〜１５０００ｇ／ｍｏｌ、より特に１５００〜８０００ｇ／ｍｏｌ、好ましくは２０００〜５５００ｇ／ｍｏｌの分子量を有することが好ましい。
【００３６】
特に適した結晶性又は部分結晶性のポリエステルポリオールは、アジピン酸／ヘキサンジオールのポリエステル、ドデカンジカルボン酸／ヘキサンジオールのポリエステルである。
【００３７】
適切なポリカーボネートポリオールは、例えば、上述したアルコール（ポリエステルポリオールを合成するために用いられるもの）と、ジアルキルカーボネート、ジアリールカーボネート、又はホスゲンとを反応させることによって得られる種類のものである。
【００３８】
好ましいポリオールは、ジオール、より特に、ポリエーテルジオール、ポリエステルジオール、及びポリカーボネートジオールである。
【００３９】
特に好ましいポリオールはポリエステルジオールであり、特に、非晶質（アモルファス）ポリエステルジオールと、結晶性又は部分結晶性のポリエステルジオールとの混合物である。
【００４０】
ポリイソシアネートは２以上のＮＣＯ基を含み、本明細書では、各場合に、１０００ｇ／ｍｏｌ未満の分子量をもつ低分子量化合物を記載している。
【００４１】
この種のポリイソシアネートの例は、芳香族ポリイソシアネート、例えば、2,4-及び2,6-トリレンジイソシアネート（ＴＤＩ）及びこれらの異性体の所望の混合物、4,4’-、2,4’-、及び2,2’-ジフェニルメタンジイソシアネート及びこれらの異性体の所望の混合物（ＭＤＩ）、ＭＤＩ及びＭＤＩ類似体の混合物（ポリメリックＭＤＩあるいはＰＭＤＩ）、1,3-及び1,4-フェニレンジイソシアネート、ナフタレン1,5-ジイソシアネート（ＮＤＩ）、3,3’-ジメチル-4,4’-ジイソシアナトビフェニル（ＴＯＤＩ）、前記のイソシアネートのオリゴマー及びポリマー、及びまた、前記のイソシアネートの任意の所望する混合物である。特に好ましい芳香族ポリイソシアネートは、ＭＤＩ及びＴＤＩである。
【００４２】
そのようなポリイソシアネートのさらなる例は、脂肪族及び脂環式ポリイソシアネート、例えば、1,6-ヘキサメチレンジイソシアネート（ＨＤＩ）、2-メチルペンタメチレン1,5-ジイソシアネート、2,2,4-及び2,4,4-トリメチル-1,6-ヘキサメチレンジイソシアネート（ＴＭＤＩ）、1,12-ドデカメチレンジイソシアネート、シクロヘキサン1,3-及び1,4-ジイソシアネート及びそれらの異性体の任意の所望の混合物、1-イソシアナト-3,3,5-トリメチル-5-イソシアナトメチルシクロヘキサン（すなわち、イソホロンジイソシアネートあるいはＩＰＤＩ）、パーヒドロ-2,4’-及び-4,4’-ジフェニルメタンジイソシアネート（ＨＭＤＩ）、1,4-ジイソシアナト-2,2,6-トリメチルシクロヘキサン（ＴＭＣＤＩ）、m-及びp-キシリレンジイソシアネート（m-及びp-XDI）、及びm-及びp-テトラメチル-1,3-及び-1,4-キシリレンジイソシアネート（m-及びp-ＴＭＸＤＩ）、である。
【００４３】
光に安定な組成物の配合のためには、脂肪族及び脂環式ポリイソシアネートを用いることが好ましい。
【００４４】
より特に、ポリイソシアネートは、４００ｇ／ｍｏｌ未満の分子量をもつジイソシアネートである。
【００４５】
プレポリマーＰは、ポリイソシアネート及びポリオールから直接に公知の方法で、あるいは鎖延長反応としても知られる種類の段階的付加方法によって、調製される。
【００４６】
プレポリマーＰはフリーイソシアネート基をもち、室温で固体であることが必要である。イソシアネート基の数は、硬化した接着剤の所望の最終的特性に大きく左右される。一つの好ましい態様では、ポリウレタンプレポリマーは、少なくとも１種のポリイソシアネートと少なくとも１種のポリオール（好ましくは１種の非晶質ポリエステルポリオール及び１種の結晶性ポリエステルポリオール）との、イソシアネート基の化学量論過剰での反応によって調製される。
【００４７】
プレポリマーＰは、好ましくは２０００ｇ／ｍｏｌより大きな分子量、より特に、２０００から５００００ｇ／ｍｏｌの間の分子量、好ましくは４０００から３００００の間の分子量をもつ。さらに、プレポリマーＰはｎ個のイソシアネート基をもつ。ポリオールの官能基数と用いるポリイソシアネートに応じて、ｎは２以上の値をとる。ｎが２〜４の値を有する場合に有利である。一つの好ましい態様では、ｎは２である。当業者には、用いるポリオール及びポリイソシアネートが、典型的には、様々な官能基数（官能性）を有する混合物であることが明らかである。言い換えると、例えば、実際は、工業的な「ジオール」は、一方では、モノオールならびにジオールを含み、平均官能基数は２ではなく、むしろ２未満である。他方で、工業的な「ジオール」は、トリオールの添加物も含む可能性があり、平均官能基数は２ではなく、むしろ２より大きいこともある。
【００４８】
式（I）のシラン官能性ポリウレタンプレポリマーの調製は、好ましくは、上述したように、プレポリマーＰと、下記式（II）のメルカプトシランとの反応を通じて達成される。
【００４９】
【化３】
2009533486.tif 000004
【００５０】
式（II）中、その基は、式（I）について既に説明した定義を有し且つ好ましいものも同じである。
【００５１】
適切なメルカプトシランの例は、メルカプトメチルトリメトキシシラン、メルカプトメチルトリエトキシシラン、メルカプトメチルジメトキシメチルシラン、メルカプトメチルジエトキシメチルシラン、3-メルカプトプロピルトリメトキシシラン、3-メルカプトプロピルトリエトキシシラン、3-メルカプトプロピルトリイソプロポキシシラン、3-メルカプトプロピルメトキシ(1,2-エチレンジオキシ)シラン、3-メルカプトプロピルメトキシ(1,2-プロピレンジオキシ)シラン、3-メルカプトプロピルエトキシ(1,2-プロピレンジオキシ)シラン、3-メルカプトプロピルジメトキシメチルシラン、3-メルカプトプロピルジエトキシメチルシラン、3-メルカプト-2-メチルプロピルトリメトキシシラン、4-メルカプト-3,3-ジメチルブチルトリメトキシシラン、である。
【００５２】
好ましいメルカプトシランは、3-メルカプトプロピルトリメトキシシラン、及び3-メルカプトプロピルトリエトキシシラン、より特に、3-メルカプトプロピルトリメトキシシランである。
【００５３】
イソシアネート基を含むプレポリマーＰとメルカプトシランとの反応は、公知の方法で行う。
【００５４】
用いるメルカプトシランの量に応じて、プレポリマーＰの全てのイソシアネート基が反応をするか、又は残存するイソシアネート基が残る。
【００５５】
第一の場合には、メルカプトシランは化学量論的に又は化学量論より多く用いられ、式（I）のシラン官能性ポリウレタンプレポリマーが形成され、これはイソシアネート基を全く含まない。言い換えると、プレポリマーＰのｎ個のイソシアネート基の全てが反応によって消費される。第二の場合には、メルカプトシランは化学量論より少ない量で用いられ、式（I）のシラン官能性ポリウレタンプレポリマーが形成され、それはシラン基とともにイソシアネート基も含む。言い換えると、プレポリマーＰのｎ個のイソシアネート基の全てが反応で消費されるわけではない。
【００５６】
特定の用途では、式（I）のシラン官能性ポリウレタンプレポリマーがなおイソシアネート基をもっていることが技術的に有利でありうる。
【００５７】
毒物学的理由によれば、式（I）のシラン官能性ポリウレタンプレポリマーはいかなるイソシアネート基も有しないことが有利である。
【００５８】
式（I）のシラン官能性ポリウレタンプレポリマーは、全くイソシアネート基をもたないことが好ましい。
【００５９】
本湿気硬化性ホットメルト接着剤は、さらなる添加剤、例えば、可塑剤、フィラー、接着促進剤、ＵＶ吸収剤、ＵＶ安定剤又は熱安定剤、抗酸化剤、難燃剤、増白剤、触媒、着色顔料又は染料、を含んでもよい。適切な触媒は、より特に、シラン基の加水分解及び／又は架橋を触媒するものである。そのような触媒には、例えば、チタネート類、有機スズ化合物、例えば、ジブチルスズジラウレート及びジブチルスズジアセチルアセトネート、有機ビスマス化合物又はビスマス錯体、アミノ基を含む化合物、例えば、1,4-ジアザビシクロ[2.2.2]オクタン又は2,2’-ジモルホリノジエチルエーテルなどが含まれる。
【００６０】
１つの好ましい態様では、本ホットメルト接着剤はカーボンブラックを含まない。カーボンブラックはしばしばフィラーとして、特にポリウレタン化学で、より特に従来の一成分形ポリウレタン接着剤又は一成分形ポリウレタンワームメルト（Warmmelt）の場合に、接着剤の機械特性を向上させるため、かつ低い粘度の接着剤にコンシステンシーを付与するために添加される。さらに好ましい態様では、本接着剤は無機フィラーを含まない。これは、カーボンブラックを充填した接着剤の適性が、接着結合の美観が重要なものとして分類され且つ結合されるべき基材の少なくとも１つが透明又は半透明である用途のためには劣るからである。カーボンブラックを含まないホットメルト接着剤組成物及び無機フィラーを含まないホットメルト接着剤組成物の好ましい態様それぞれでは、機械特性又は用途への悪影響なしにそのような用途が可能である。
【００６１】
湿気硬化性ホットメルト接着剤の作用機序にとって重要なことは、この接着剤が溶融可能であること、言い換えれば、適用温度において、それは、適度な適用を可能にする満足できる低粘度をもち、冷却時には、それは急速に固化し、その結果、大気中の水分での架橋反応が終了する前でさえ、接着剤は速やかに接着力をもたらしうることである。本湿気硬化性ホットメルト接着剤組成物は、１５０℃の温度で、より特に１０００００ｍＰａｓ未満、より特に５００００ｍＰａｓ未満の粘度をもち、７０℃では、より特に２００００ｍＰａｓより大きな、より特に５００００ｍＰａｓより大きな粘度をもつことが分かっている。
【００６２】
式（I）のシラン官能性ポリウレタンプレポリマーは、その他のポリウレタンプレポリマーと混合してもよく、これはそうして形成された湿気硬化性ホットメルト接着剤の高温での貯蔵寿命（粘度の安定性）が改善されることを可能にする。
【００６３】
湿気又は水、より特に大気中の湿気の影響の結果として、式（I）のシラン官能性ポリウレタンプレポリマーの加水分解性基が加水分解し、架橋をもたらす。
【００６４】
本発明は、基材Ｓ２に基材Ｓ１を接着結合する方法をさらに含み、その方法は以下のステップ：
i) 上述した種類の湿気硬化性ホットメルト接着剤を８５℃〜２００℃、より特に１２０℃〜１６０℃の温度に加熱するステップ；
ii) 上記加熱された湿気硬化性ホットメルト接着剤組成物を基材Ｓ１に適用するステップ；
iii) 上記の適用された湿気硬化性ホットメルト接着剤組成物を第二の基材Ｓ２と接触させるステップ；
を含み、
第二の基材Ｓ２は基材Ｓ１と同じ材料、又は基材Ｓ１とは異なる材料からなる。
【００６５】
ステップiii)は、典型的には次に、その湿気硬化性ホットメルト接着剤組成物を大気中水分で化学的に硬化させるステップiv)を行う。当業者には、用いたシステム並びに温度及び接着剤の反応性に応じて、架橋反応、それゆえ化学的硬化が、適用してすぐに始まる可能性があることがわかる。しかし、架橋の大部分、それゆえ用語の狭い意味では、化学的架橋の大部分は適用に続いて起こる。
【００６６】
必要な場合は、基材Ｓ１及び／又は基材Ｓ２は、ホットメルト接着剤の適用の前に前処理してもよい。そのような前処理には、より特に、物理的及び／又は化学的洗浄及び活性化工程、例えば、研磨、サンドブラスト、ブラシがけ、コロナ処理、プラズマ処理、火炎処理、エッチングなど、あるいは洗浄剤又は溶剤での処理、あるいは接着促進剤、接着促進剤溶液、又はプライマーの適用が含まれる。
【００６７】
基材Ｓ１及びＳ２は、複数の材料から構成されていてもよい。より特に、プラスチック、有機材料（例えば、皮革、布帛、紙、木、樹脂で結合された木材ベースの材料、樹脂-布帛複合材料、ガラス、陶材、セラミック、並びに金属及び合金、より特に、塗装された又は粉体塗装された金属及び合金が適している。
【００６８】
適したプラスチックは、より特に、ポリ塩化ビニル（ＰＶＣ）、アクリロニトリル-ブタジエン-スチレンコポリマー（ＡＢＳ）、ＳＭＣ（シートモールディングコンポジット）、ポリカーボネート（ＰＣ）、ポリアミド（ＰＡ）、ポリエステル（ＰＥ）、ポリオキシメチレン（ＰＯＭ）、ポリオレフィン（ＰＯ）、より特に、ポリエチレン（ＰＥ）又はポリプロピレン（ＰＰ）、好ましくは、プラズマ、コロナ、もしくは火炎で表面処理したＰＥ又はＰＰ、である。
【００６９】
基材Ｓ１及びＳ２のために好ましい材料は、透明材料、より特に透明なポリマーフィルムである。別の好ましい透明材料はガラス、特に窓ガラスの形態のガラスである。
【００７０】
本湿気硬化性ホットメルト接着剤組成物は、より特に、工業生産工程で用いられる。
【００７１】
本湿気硬化性ホットメルト接着剤組成物は、結合部位が目に見える接着結合のために、より特に適している。したがって、一方で、より特に、ガラスの接着結合のため（特に車両製造及び窓製造における）に適している。一方、より特に、透明な包装の接着結合に適している。
【００７２】
本接着剤は、実質的に膨れることなしに硬化する。接着結合の典型的な厚さは１０マイクロメートル以上である。より特に、この結合の厚さは１０マイクロメートルから１０００マイクロメートルの間、特に８０マイクロメートルから５００マイクロメートルの間である。８０マイクロメートルより大きな結合層厚さでさえ、全く膨れが生じないことが判明している。
【００７３】
本接着結合方法は物品をもたらす。そのような物品は、一方で、より特に、輸送、家具、又は布帛分野の物品である。輸送分野としては、より特に自動車分野が好ましい。
【００７４】
この種の物品例は、自動車用内装仕上げ部材、例えば、ルーフライニング、サンバイザー、計器パネル、ドアサイドパーツ、手荷物棚など；シャワー及び浴槽分野の木質繊維材料；装飾用の家具用フォイル、綿などの布帛を用いたメンブランフィルム、アパレル分野でのポリエスエルフィルム、又は自動車仕上げのための発泡体付き布帛、である。
【００７５】
他方、そのような物品は、より特に、包装分野のものである。より特に、そのような物品には透明な包装が含まれる。
【００７６】
本発明のさらなる側面は、未硬化のシラン官能性ホットメルト接着剤の貯蔵寿命（粘度の安定性）を向上させる目的のために、イソシアネート基を含むポリウレタンプレポリマーを変性するための上述した式（II）のメルカプトシランの使用である。
【００７７】
【化４】
2009533486.tif 000005
式（II）中、各基は式（I）について既に説明した定義を有し、好ましいものについても同じである。
【００７８】
好ましいメルカプトシランは、3-メルカプトプロピルトリメトキシシラン及び3-メルカプトプロピルトリエトキシシラン、より特に、3-メルカプトプロピルトリメトキシシランである。
【００７９】
したがって、式（II）のメルカプトシランを用いて、イソシアネート基を含むポリウレタンプレポリマーからシラン官能性ポリウレタンプレポリマーを得ることができ、それによって、より特に、アミノシランと、イソシアネート基含有ポリウレタンプレポリマーとから得られる対応するシラン官能性ポリウレタンプレポリマーと比較して、高温でのホットメルト接着剤の貯蔵寿命（粘度の安定性）を顕著に向上できる。さらに、ホットメルト接着剤における式（I）のシラン官能性ポリウレタンプレポリマーの使用は、高温での湿気硬化性ホットメルト接着剤の貯蔵寿命（粘度の安定性）の向上をもたらすことが判明している。
【００８０】
本発明のさらなる側面は、未硬化の接着剤の貯蔵寿命を向上させる目的のための、ホットメルト接着剤における、既に説明した式（I）のシラン官能性ポリウレタンプレポリマーの使用である。
【００８１】
式（I）のシラン官能性ポリウレタンプレポリマーに基づくホットメルト接着剤は、高温において、アミノシランとイソシアネート基含有ポリウレタンプレポリマーとから得られるシラン官能性ポリウレタンプレポリマーに基づく相当する従来技術の接着剤よりも、顕著により良い粘度の安定性を有することを、驚くべきことに発見している。高温（これはより特に適用温度に対応し、言い換えれば、典型的には、１２０℃〜１６０℃の貯蔵温度において）での貯蔵時間に伴う粘度の増大が、全く起こらないかあるいは非常にゆっくりしか起こらないか及び／又はわずかな程度にしか起こらない現象を、本明細書では、「貯蔵寿命」又は「粘度の安定性」の用語によって表す。
【００８２】
さらに、膨れがないことと、向上した粘度安定性とに加えて、本湿気硬化性ホットメルト接着剤組成物のＵＶ安定性、より特に黄変が、プレポリマーＰすなわち式（I）のシラン官能性ポリウレタンプレポリマーを調製する工程における脂環式ポリイソシアネートの使用によって大きく低減できることを発見している。
【実施例】
【００８３】
以下の文章中、表１中で用いた物質及び略号を使用した。
【００８４】
【表１】
2009533486.tif 000006
【００８５】
〔プレポリマーＰの調製〕
【００８６】
［プレポリマーＰ１］
Dynacoll（登録商標）7150（Degussa社）及びDynacoll（登録商標）7250（Degussa社）の１：１（ｗ：ｗ）ポリエステル混合物を、非粘着コーティングがされ且つグランドガラスジョイントをもつ四つ口の蓋を備えた１リットル反応容器に仕込んだ。温度制御をしたオイルバス中で、１２０〜１２５℃で４時間溶かした。
そうして得られた液体ポリオール混合物を、その温度を保ちながら、撹拌しつつ１時間高真空下で脱水した。
次に、ポリオールに対してＮＣＯ／ＯＨモル比が２：１でＭＤＩを反応容器に添加し、温度を保ちながら、撹拌しつつ反応を２時間行った。そうして調製したプレポリマーＰ１は、２．２％のＮＣＯ含有量と、１３０℃で１５５００ｍＰａｓの粘度とをもっていた。
【００８７】
［プレポリマーＰ２］
プレポリマーＰ２は、Ｐ１についてと同様の方法で調製したが、但しＰ２については、ポリエステル混合物を、ポリエーテルポリオールDesmophen（登録商標）4028 BD（Bayer社）によって化学量論的に置き換えた。そうして得られたプレポリマーＰ２は、２．０５％のＮＣＯ含有量と、７０℃において１８７５ｍＰａｓ（１０ｒｐｍ）の粘度とをもっていた。
【００８８】
［シラン官能性ポリウレタンプレポリマーの調製］
上述したプレポリマーＰ１、及びＰ２はそれぞれ、表２のように、化学量論的に用いる相当するシラン、及びプレポリマーを基準にして０．２質量％の触媒としてのジブチルスズジラウレート（ＤＢＴＬ）と混合し、１時間の反応時間後、混合物をチューブ又はカートリッジに分配した。これによって、水分の不存在下での貯蔵を確実にした。
【００８９】
【表２】
2009533486.tif 000007
【００９０】
調製の過程で、比較例Ｒｅｆ．１はゲル化を起こしたことがわかった。その他の組成物の全ては、ゲル化なしに調製できた。
【００９１】
［貯蔵寿命（粘度の安定性）］
粘度測定は、それぞれの温度で連続して行った。
貯蔵寿命（粘度の安定性）の測定のために、各温度Ｔにおける貯蔵時間Ｔｓ後に、各組成物の粘度η［ｍＰａｓ］を、レオマット（rheomat）（Brookfield、Thermosel、スピンドル２７、剪断速度１ｍｉｎ−１）を用いて測定した。
【００９２】
【表３】
2009533486.tif 000008
【００９３】
【表４】
2009533486.tif 000009
【００９４】
【表５】
2009533486.tif 000010
【００９５】
表３〜５の結果は、組成物１及び２が、比較例と比べて、貯蔵における顕著に向上した貯蔵性によって区別されることを示している。１６０℃でさえ、長期貯蔵時間後であっても粘度の増大が小さいのに対して、比較例は、粘度がもはや測定できないほど大きな増粘を既に起こしている。
【００９６】
［膨れ］
膨れを測定するために、ショアＡ硬度の測定のための試験体の製造の道筋に沿って試験体を製造した。この場合には熱い接着剤を約１４０℃の温度でテフロン(登録商標)環（２ｍｍの厚さ）に導入した。この接着剤を、荷重（５ｋｇ）を用いてその厚さに押さえて冷却した。冷却された接着剤は、次に、脱型し、２０℃且つ５５％湿度で硬化させた。
膨れは目視評価で行った。
反応性ホットメルト接着剤に対して用いた参照物は、プレポリマーＰ１だった。
【００９７】
【表６】
2009533486.tif 000011
【００９８】
〔機械特性〕
［引張強度］
【００９９】
DIN 53504に基づく方法で、２×１２ｃｍの大きさの長方形試験体を、組成物１の５００μｍ厚さの硬化したフィルムから切り出した。これらの試験体を引張試験機（Zwick Z 020）に取り付け、１００ｍｍ／分の速度で引張を行った。測定したパラメータは、試料によって提供される最大引張力だった。
【０１００】
［引張剪断強度］
組成物１の引張剪断強度は、DIN EN 1465に基づく方法で、Zwick (Z 020)の引張試験機で、１００ｍｍ／分の試験速度で測定した。各基材の２つの試験体を接着して（重なり１２×２５ｍｍ、接着剤層の厚さ２ｍｍ）試験した。
組成物１の機械物性結果は、表７にまとめた。
【０１０１】
【表７】
2009533486.tif 000012
【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
下記式（I）の少なくとも１種のシラン官能性ポリウレタンプレポリマーを含む湿気硬化性ホットメルト接着剤組成物：
【化１】
2009533486.tif 000016
式（I）中、
Ｒ１は、少なくとも１種のポリオールと少なくとも１種のポリイソシアネートとから調製され且つ少なくともｎ個のイソシアネート基を有するプレポリマーＰから、ｎ個のイソシアネート基を取り除いたｎ価の有機基であり；
Ｒ２は、１〜１０の炭素原子を有するアルキル基であり；
Ｒ３は、１〜１０の炭素原子を有する直鎖状又は分岐状アルキレン基であり；
Ｘは、加水分解性基であり；
ａは、０、１、又は２の値であり；
ｎは、２以上の値であり、
前記プレポリマーＰは室温で固体であり、且ついかなるさらなるシラン基も有しない。
【請求項２】
Ｒ３がプロピレンであることを特徴とする、請求項１に記載の湿気硬化性ホットメルト接着剤組成物。
【請求項３】
ＸがＯＲ４であり、Ｒ４は１〜１０の炭素原子を有し、任意選択により１又は２のエーテル酸素を含んでいてもよいアルキル基であり、より特に、メチル、エチル、又はイソプロピルであり、好ましくはメチルであることを特徴とする、請求項１又は２に記載の湿気硬化性ホットメルト接着剤組成物。
【請求項４】
ａが０の値であることを特徴とする、請求項１〜３のいずれか一項に記載の湿気硬化性ホットメルト接着剤組成物。
【請求項５】
前記ポリオールがジオール、より特にポリエステルジオールであり、前記ポリイソシアネートが４００ｇ／ｍｏｌ未満の分子量をもつジイソシアネートであることを特徴とする、請求項１〜４のいずれか一項に記載の湿気硬化性ホットメルト接着剤組成物。
【請求項６】
式（I）の前記シラン官能性ポリウレタンプレポリマーが、少なくともｎ個のイソシアネート基を有するポリウレタンプレポリマーＰと、下記式（II）：
【化２】
2009533486.tif 000017
のメルカプトシランとの反応によって得られることを特徴とする、請求項１〜５のいずれか一項に記載の湿気硬化性ホットメルト接着剤組成物。
【請求項７】
前記式（I）のシラン官能性ポリウレタンプレポリマーがイソシアネート基を有することを特徴とする、請求項１〜６のいずれか一項に記載の湿気硬化性ホットメルト接着剤組成物。
【請求項８】
前記式（I）のシラン官能性ポリウレタンプレポリマーがイソシアネート基を有しないことを特徴とする、請求項１〜６のいずれか一項に記載の湿気硬化性ホットメルト接着剤組成物。
【請求項９】
１５０℃の温度で１０００００ｍＰａｓ未満、より特に５００００ｍＰａｓ未満の粘度を有し、７０℃の温度では２００００ｍＰａｓより大きな、より特に５００００ｍＰａｓより大きな粘度を有することを特徴とする、請求項１〜８のいずれか一項に記載の湿気硬化性ホットメルト接着剤組成物。
【請求項１０】
基材Ｓ２に基材Ｓ１を接着結合する方法であって、以下のステップ：
i) 請求項１〜９のいずれか一項に記載の湿気硬化性ホットメルト接着剤組成物を８５℃〜２００℃、より特に１２０℃〜１６０℃の温度に加熱するステップ；
ii) 前記の加熱された湿気硬化性ホットメルト接着剤組成物を基材Ｓ１に適用するステップ；
iii) 前記の適用された湿気硬化性ホットメルト接着剤組成物を第二の基材Ｓ２と接触させるステップ；
を含み、
前記の第二の基材Ｓ２は、前記基材Ｓ１と同じ材料、又は前記基材Ｓ１とは異なる材料からなる、方法。
【請求項１１】
ステップiii)の次に、前記湿気硬化性ホットメルト接着剤組成物を大気中の水分で化学的に硬化させるステップiv)を行うことを特徴とする、請求項１０に記載の方法。
【請求項１２】
前記基材Ｓ１又はＳ２のうち少なくとも１つが透明材料、より特に透明なポリマーフィルムであることを特徴とする、請求項１０又は１１に記載の方法。
【請求項１３】
前記基材Ｓ１又はＳ２のうち少なくとも１つがガラスである、特に特に窓ガラスの形態のガラスであることを特徴とする、請求項１２に記載の方法。
【請求項１４】
前記接着結合が工業生産工程で行われることを特徴とする、請求項１０〜１３のいずれか一項に記載の使用。
【請求項１５】
接着剤の層の厚さが１０マイクロメートル〜１０００マイクロメートル、特に８０マイクロメートル〜５００マイクロメートルであることを特徴とする、請求項１０〜１４のいずれか一項に記載の方法。
【請求項１６】
請求項１０〜１５のいずれか一項に記載の接着結合方法によって結合された物品。
【請求項１７】
前記物品が透明な包装であることを特徴とする、請求項１６に記載の物品。
【請求項１８】
前記物品が、輸送、家具、又は布帛分野の物品であることを特徴とする、請求項１６に記載の物品。
【請求項１９】
未硬化のシラン官能性ホットメルト接着剤の貯蔵寿命（粘度の安定性）を向上させる目的のための、イソシアネート基を含むポリウレタンプレポリマーを変性するための下記式（II）のメルカプトシランの使用：
【化３】
2009533486.tif 000018
式（II）中、
Ｒ２は、１〜１０の炭素原子を有するアルキル基であり；
Ｒ３は、１〜１０の炭素原子を有する直鎖状又は分岐状アルキレン基であり、より特にプロピレンであり；
Ｘは、加水分解性基であり；
ａは、０、１、又は２の値であり、特に０である。
【請求項２０】
ＸがＯＲ４であり、Ｒ４は１〜１０の炭素原子を有し、任意選択により１又は２のエーテル酸素を含んでいてもよいアルキル基であり、より特に、メチル、エチル、又はイソプロピルであり、好ましくはメチルであることを特徴とする、請求項１９に記載の使用。
【請求項２１】
未硬化の前記ホットメルト接着剤の貯蔵寿命（粘度の安定性）を向上させる目的のための、ホットメルト接着剤における、請求項１〜９のいずれか一項に記載した式（I）のシラン官能性ポリウレタンプレポリマーの使用。
【国際調査報告】
2009533486.tif 000019
2009533486.tif 000020
2009533486.tif 000021
2009533486.tif 000022
2009533486.tif 000023
2009533486.tif 000024